"ステアリング軸に入力された操舵トルクに応じて、前記操舵トルクを補助する補助トルクを出力する電動モータと、前記補助トルクを減速して前記ステアリング軸に伝達する減速歯車機構と、を備える電動パワーステアリング装置であって、前記減速歯車機構を収容するハウジング部材と、該ハウジング部材の開口部を覆うカバー部材と、を有し、前記ハウジング部材及び前記カバー部材がボルトにより締結され一体化されたギヤボックスを備え、前記ハウジング部材及び前記カバー部材は、前記ボルトが挿通されるボルト穴を有する金属製の芯金をインサートとした樹脂材料のインサート成形によって製造されたものであり、前記樹脂材料は、ガラス転移温度が80°C以上であるポリアミド樹脂を含有することを特徴とする電動パワーステアリング装置。前記樹脂材料は、ガラス転移温度が80°C以上で数平均分子量が15000以上30000以下である半芳香族ポリアミド樹脂と、有機繊維及び無機繊維の少なくとも一方からなる繊維状補強材と、を含有する繊維強化樹脂組成物であり、該繊維強化樹脂組成物に含まれる前記繊維状補強材の割合は20質量以上50質量以下であることを特徴とする請求項1に記載の電動パワーステアリング装置。前記ハウジング部材及び前記カバー部材の少なくとも一方は、前記芯金の表面に、接着剤を含有する接着剤層を備え、前記接着剤層は、前記芯金の表面上に形成された下層と、その上側に積層された上層とを備え、前記下層はフェノール樹脂系接着剤又はカップリング剤を含有し、前記上層はフェノール樹脂系接着剤を含有することを特徴とする請求項1又は請求項2に記載の電動パワーステアリング装置。前記ハウジング部材及び前記カバー部材の少なくとも一方は、前記芯金の表面が粗面化されていることを特徴とする請求項1~3のいずれか一項に記載の電動パワーステアリング装置。しかしながら、レーザー溶着という接合方法は、例えば特許文献2に開示されているような手法を適用しなければ、信頼性の高い接合を実現することは難しいと考えられる。また、特許文献1に開示の技術では、樹脂製のセンサハウジングとギヤハウジングを成形した後に、当該ハウジングに、ステアリング軸を支持する軸受を圧入し固定しているので、軸受の圧入力によって樹脂材料が劣化し、その圧入力が徐々に低下して、最悪の場合には軸受がハウジングから脱落してしまうおそれがあった。よって、信頼性において改善の余地があった。さらに、センサハウジングとギヤハウジングを全てポリアミド系樹脂材料で構成しているため、吸水による変形が生じやすく、寸法安定性の面でも改善の余地があった。さらに、耐熱性例えば高温剛性も十分であるとは言えなかった。そこで、本発明は上記のような従来技術が有する問題点を解決し、減速歯車機構を収容するギヤボックスが軽量で信頼性が高く且つ寸法安定性及び耐熱性に優れる電動パワーステアリング装置を提供することを課題とする。前記課題を解決するため、本発明の態様は次のような構成からなる。すなわち、本発明の一態様に係る電動パワーステアリング装置は、ステアリング軸に入力された操舵トルクに応じて、前記操舵トルクを補助する補助トルクを出力する電動モータと、前記補助トルクを減速して前記ステアリング軸に伝達する減速歯車機構と、を備える電動パワーステアリング装置であって、前記減速歯車機構を収容するハウジング部材と、該ハウジング部材の開口部を覆うカバー部材と、を有し、前記ハウジング部材及び前記カバー部材がボルトにより締結され一体化されたギヤボックスを備え、前記ハウジング部材及び前記カバー部材は、前記ボルトが挿通されるボルト穴を有する金属製の芯金をインサートとした樹脂材料のインサート成形によって製造されたものであり、前記樹脂材料は、ガラス転移温度が80°C以上であるポリアミド樹脂を含有することを特徴とする。このような電動パワーステアリング装置においては、前記樹脂材料は、ガラス転移温度が80°C以上で数平均分子量が15000以上30000以下である半芳香族ポリアミド樹脂と、有機繊維及び無機繊維の少なくとも一方からなる繊維状補強材と、を含有する繊維強化樹脂組成物であり、該繊維強化樹脂組成物に含まれる前記繊維状補強材の割合は20質量以上50質量以下であることが好ましい。また、前記ハウジング部材及び前記カバー部材の少なくとも一方は、前記芯金の表面に、接着剤を含有する接着剤層を備え、前記接着剤層は、前記芯金の表面上に形成された下層と、その上側に積層された上層とを備え、前記下層はフェノール樹脂系接着剤又はカップリング剤を含有し、前記上層はフェノール樹脂系接着剤を含有することが好ましい。さらに、前記ハウジング部材及び前記カバー部材の少なくとも一方は、前記芯金の表面が粗面化されていることが好ましい。本発明の電動パワーステアリング装置は、ハウジング部材及びカバー部材が、金属製の芯金をインサートとした樹脂材料のインサート成形によって製造されており、ボルトにより締結され一体化されている上、前記樹脂材料は、ガラス転移温度が80°C以上であるポリアミド樹脂を含有しているので、ギヤボックスが軽量で信頼性が高く且つ寸法安定性及び耐熱性に優れる。本発明に係る電動パワーステアリング装置の実施の形態を、図面を参照しながら詳細に説明する。図1は、本発明に係る電動パワーステアリング装置の一実施形態である、自動車のコラム式電動パワーステアリング装置の概略構成を示す図である。また、図2,3は、図1の電動パワーステアリング装置が備える減速歯車機構の構成を示す部分断面図であり、図2は、ステアリング軸に直交する平面で切断した部分断面図であり、図3は、ステアリング軸に平行な平面で切断した部分断面図である。さらに、図4は、ギヤボックスのカバー部材をステアリング軸の軸方向上端部側から見た図であり、図5は、ギヤボックスのハウジング部材をステアリング軸の軸方向上端部側から見た図である。なお、各図における格子状のハッチングは、この部分が樹脂で構成されている部分であることを示している。図1の電動パワーステアリング装置は、自動車の運転者によってステアリングホイール10に入力された操舵トルクが伝達されるステアリング軸11を備えている。このステアリング軸11は、図示しないトーションバーで連結された上部軸11aと下部軸11bとで構成されており、ステアリング軸用ハウジング12の内部に、軸心を中心に回転自在に支持されている。ステアリング軸用ハウジング12は、下部を車両の前方に向けて傾斜させた姿勢で、車室内部の所定位置に固定されている。なお、ステアリングホイール10は、ステアリング軸用ハウジング12から突出している上部軸11aの上端に固定されている。ステアリング軸11の回転を左右の転舵輪図示せずの運動に変換するラックアンドピニオン機構20は、軸方向に移動可能なラック21と、ラック21の軸心に対して斜めに支持されラック21の歯に噛み合う歯を備えたピニオン22と、ラック21及びピニオン22を支持する筒状のラック用ハウジング23と、を備えている。そして、ラックアンドピニオン機構20は、その長手方向が車両の幅方向に沿うようにして、車両の前部のエンジンルーム内にほぼ水平に配置されている。ピニオン22の上端部とステアリング軸11の下部軸11bの下端部とは、2個の自在継手25,26を介して連結されているので、ステアリング軸11の回転がラックアンドピニオン機構20によってラック21の左右方向のスライド運動に変換され、ラック21の両端部に連結された図示しない転舵輪が転舵される。ステアリング軸11の下部軸11bには、前記操舵トルクを補助する補助トルクを下部軸11bに供給する操舵補助機構が連結されている。この操舵補助機構は、下部軸11bに連結された例えばウォームギヤで構成される減速歯車機構30と、補助トルクを出力し減速歯車機構30に供給する電動モータ13と、を備えている。減速歯車機構30は、ステアリング軸用ハウジング12に連続して設けられたギヤボックス33に収容されている。詳述すると、略筒状のハウジング部材33Aの内部に減速歯車機構30が収容され、ハウジング部材33Aの開口部がカバー部材33Bによって覆われている。そして、ハウジング部材33Aとカバー部材33Bとは、ボルト33Cによって締結され一体化されている。ハウジング部材33Aとカバー部材33Bはいずれも、金属製の芯金36A,36Bをインサートとした樹脂材料のインサート成形によって製造されたものである。この樹脂材料は、ガラス転移温度が80°C以上であるポリアミド樹脂を含有する材料である。両芯金36A,36Bはボルト穴37を有しているので、両ボルト穴37にボルト33Cを挿通した上でナットで締め付けるなどすれば、ハウジング部材33Aとカバー部材33Bとを一体化することができる。ここで、減速歯車機構30の構成を、図2,3を参照しながら説明する。減速歯車機構30は、下部軸11bの外周に嵌合されたウォームホイール31と、ウォームホイール31と噛み合うウォーム32とを備えている。ウォーム32の両端にはウォーム軸32a,32bが一体的に形成されており、これらウォーム軸32a,32bはそれぞれ、ギヤボックス33に圧入固定された転がり軸受34a,34bによって回転自在に支持されている。また、ギヤボックス33には、例えばボルト締結等の手段により電動モータ13が取り付けられており、この電動モータ13の駆動軸13aとウォーム軸32bとが、例えばスプライン結合又はセレーション結合している。ウォームホイール31は下部軸11bと連結しているので、電動モータ13の回転補助トルクが、ウォーム32及びウォームホイール31を介して減速されつつ下部軸11bに伝達されることとなる。運転者によってステアリングホイール10に操舵トルク回転力が入力されると、ステアリング軸11が回転するが、この操舵トルクはトーションバーにより検出される。そして、検出された操舵トルクに基づいて、電動モータ13の出力操舵を補助する回転力が制御される。電動モータ13の出力補助トルクは減速歯車機構30により減速されつつ、ステアリング軸11の下部軸11bに供給され、前記操舵トルクと合わされる。そして、このステアリング軸11の回転に伴ってピニオン22が回転し、このピニオン22の回転がラックアンドピニオン機構20によってラック21の左右方向のスライド運動に変換され、転舵輪が駆動されて自動車が操舵される。ここで、ギヤボックス33について、図2~5を参照しながらさらに詳細に説明する。前述したように、ハウジング部材33A及びカバー部材33Bはいずれも、金属製の芯金36A,36Bをインサートとした樹脂材料のインサート成形によって製造されたものであり、芯金36A,36Bの表面の一部又は全部が樹脂材料で覆われている。なお、図2~5のギヤボックス33は、電動モータによる補助トルクが比較的小さい、軽自動車又は排気量1500cc以下の小型車に搭載する電動パワーステアリング装置に好適なものである。一方、図6~8のギヤボックス33は、芯金36A,36Bが補強のためのアーム40を備えているので、図2~5の例と比べて電動モータによる補助トルクが比較的大きい、中大型車に搭載する電動パワーステアリング装置に好適なものである。図6は、減速歯車機構30の構成を示す部分断面図であり、ステアリング軸11に平行な平面で切断した断面図である。また、図7は、ギヤボックス33のカバー部材33Bをステアリング軸11の軸方向上端部側から見た図であり、図8は、ギヤボックス33のハウジング部材33Aをステアリング軸11の軸方向上端部側から見た図である。ギヤボックス33を構成するハウジング部材33A及びカバー部材33Bは、芯金36A,36B以外の部分が樹脂材料で構成されているので、全体が金属材料で構成されている従来のギヤボックスと比べて軽量であり、全体が樹脂材料で構成されている従来のギヤボックスと比べて寸法安定性に優れている。また、樹脂材料は、ガラス転移温度が80°C以上であるポリアミド樹脂を含有しているので、ギヤボックス33は耐熱性例えば高温剛性に優れる。さらに、ハウジング部材33Aの芯金36Aとカバー部材33Bの芯金36Bは、ボルト33Cが挿通されるボルト穴37を有しているので、ハウジング部材33Aとカバー部材33Bをボルト33Cで固定することができる。よって、両者33A,33Bの接合強度が高い。また、ボルト33Cの軸力によって樹脂材料が劣化するおそれがない。よって、ボルト33Cの軸力が低下してボルト33Cがギヤボックス33から脱落してしまうおそれがほとんどなく、信頼性が高い。なお、インサート成形によって芯金36A,36Bのボルト穴37の周辺部分が樹脂材料で覆われてしまう場合は、この部分の樹脂材料の劣化によってボルト33Cの軸力が低下することが懸念される。よって、ボルト穴37の周辺部分が樹脂材料で覆われないように、芯金36A,36Bの表面の出代を十分に確保することが好ましい。また、芯金36A,36Bのボルト穴37の周辺部分には、ギヤボックス33内に封入されているグリース等の潤滑剤が外部に漏出することを防ぐために、Oリング等の密封部材を装着する溝を設けてもよい。さらに、インサート成形法によれば、転がり軸受34a,34bあるいは、ステアリング軸11を挿通するためにインサートされる転がり軸受35a,35b及び軸受用金属製スリーブ38や、転がり軸受34a,34bを圧入固定するためにインサートされる金属製スリーブ39を、樹脂材料の射出成形と同時に樹脂製の構造体と一体化させることが可能である。すなわち、インサート成形法によれば、射出成形と同時に樹脂部分と金属部品インサートとの一体化が達成される。よって、樹脂材料の成形後に金属部品を圧入する必要がないので、製造工程を簡略化することができる。また、インサート成形法を用いれば、転がり軸受34a,34bがハウジング部材33Aに圧入されることなく固定されるので、圧入力による樹脂材料の劣化が生じるおそれがない。よって、転がり軸受34a,34bがギヤボックス33から脱落するおそれがほとんどなく、信頼性が高い。なお、スリーブ38,39の軸方向幅を、転がり軸受34b,35aの軸方向幅よりも大きくすることが好ましい。さらに、インサート成形法によれば、全体がアルミ合金で構成されている従来のギヤボックスと比べて、ギヤボックス33を低コストで製造することができる。全体がアルミ合金で構成されている従来のギヤボックスを製造する際には、アルミ合金の二次加工工程が必要となるが、インサート成形法によれば、この工程が不要となるからである。インサート成形法を行う際には、芯金36A,36Bの表面に、接着剤を含有する接着剤層を予め設けておくことが好ましい。すなわち、表面に接着剤層を被覆した芯金36A,36Bをインサートとして用いてインサート成形法を行うことが好ましい。そうすれば、芯金36A,36Bと樹脂材料とが接着剤により強固に接着されるため、ハウジング部材33Aとカバー部材33Bの寸法安定性が良好なものとなる。接着剤層を設ける方法は特に限定されるものではないが、接着剤を含有する溶液又は接着剤そのものの塗布や噴霧があげられる。以下に、芯金36A,36Bを構成する金属材料、インサート成形法に用いる樹脂材料、及び接着剤について詳細に説明する。芯金36A,36Bを構成する金属材料の種類は特に限定されるものではないが、例えば、S53C等の機械構造用炭素鋼、SUJ2等の軸受鋼、冷間圧延鋼板SPCC、SUS430,SUS410等のステンレス鋼を使用することができる。ただし、軽量化の観点から、アルミニウム、アルミニウム合金、マグネシウム合金等の軽金属が好適である。なお、芯金36A,36Bと樹脂材料との密着性を高めるために、芯金36A,36Bの表面を粗面化することが好ましい。表面を粗面化した芯金36A,36Bを用いれば、芯金36A,36Bに接着剤層を設けた場合は接着剤による接着力を高めることができるし、接着剤層を設けない場合でも芯金36A,36Bと樹脂材料との密着性を高めることができる。芯金36A,36Bの表面を粗面化する方法は特に限定されるものではないが、ショットブラスト法や化学エッチング法が好適である。次に、接着剤層について説明する。接着剤層は単層でも差し支えないが、複数の接着剤層を積層してなるものでもよい。複数の接着剤層を積層する場合には、芯金36A,36Bの表面上に形成する下層には、フェノール樹脂を含有するフェノール樹脂系接着剤を用いることが好ましい。また、接着剤の代わりに、プライマーとしてカップリング剤を用いてもよい。そして、下層の上側に積層される上層には、フェノール樹脂を含有するフェノール樹脂系接着剤を用いることが好ましい。ポリアミド樹脂とフェノール樹脂は相溶性が良好であるため、接着剤層の上層にフェノール樹脂系接着剤を用いると、芯金36A,36Bと樹脂材料とがフェノール樹脂系接着剤によって非常に強固に接着される。よって、芯金36A,36Bの表面を粗面化しなくても、十分に強固な接着力が得られる。ただし、芯金36A,36Bの表面を粗面化した方が、接着力がより高くなることは勿論である。下層に使用する接着剤に含有されるフェノール樹脂は、具体的にはレゾール型フェノール樹脂が好ましく、フェノール類とホルムアルデヒドとを塩基性触媒の存在下で反応させることによって得られる。また、下層に使用する接着剤にはエポキシ樹脂を含有させてもよく、具体的にはグリシジル型のものが好ましく、エピクロロヒドリンと活性水素化合物とから得られる。この活性水素化合物としては、フェノール誘導体類,グリコール類,有機酸類,アミン類等があげられるが、接着剤としての保存安定性やコスト面を考慮するとフェノール誘導体が好適である。なお、下層に使用する接着剤の具体例としては、ロードファーイースト社製のXPJ-60があげられる。さらに、接着剤の代わりにプライマーとして使用するカップリング剤の種類は、特に限定されるものではないが、シラン系,クロム系,チタン系,アルミネート系のカップリング剤が好ましい。ただし、現在はシラン系カップリング剤が主流である。シラン系カップリング剤は、金属製の芯金36A,36Bと結合するシラノール基を分子の一端に有し、樹脂材料又は上層と結合可能な有機官能基を分子の他端に有している。本発明においては、各種樹脂材料に対する反応性の高さから、シラン系カップリング剤の中でもアミノシラン系カップリング剤が特に好適である。アミノシラン系力ップリング剤としては、N-β-アミノエチル-γ-アミノプロピルトリメトキシシラン、N-β-アミノエチル-γ-アミノプロピルメチルジメトキシシラン、γ-アミノプロピルトリエトキシシランが好適である。なお、アミノシラン系力ップリング剤の具体例としては、信越シリコーン株式会社製のKBP-40やKBP-43があげられる。下層を形成する際には、イソプロピルアルコール,メチルエチルケトン,メチルイソブチルケトン等の有機溶剤、又はこれらの混合溶剤に、前記接着剤を0.5~20質量の濃度になるように溶解させた有機溶剤溶液を用いることができる。また、接着剤の代わりにカップリング剤を用いる場合には、0.1~2.0質量の濃度になるように、前記カップリング剤を水,アルコール,又は水とアルコールの混合溶剤で希釈して用いることができる。そして、接着剤の有機溶剤溶液又はカップリング剤の希釈液を、浸漬、噴霧、塗付刷毛塗り等の方法により芯金の表面に配して、厚さ0.5~5μmの膜状とし、室温下で乾燥した後に、例えば150~250°Cで5~30分間乾燥硬化させると、下層が芯金に焼き付けられる。一方、上層に使用する接着剤としては、レゾール型フェノール樹脂を主成分とする接着剤組成物を、5~40質量の固形分濃度で有機溶剤に溶解させた有機溶剤溶液を用いることが好ましい。レゾール型フェノール樹脂を主成分とする接着剤組成物としては、例えば、ロードファーイースト社製のTS1677-13や、東洋化学研究所製のメタロックN-15、メタロックN-23これらは、若干量のエポキシ樹脂を含有するがあげられる。そして、この有機溶剤溶液を、浸漬、噴霧、塗付刷毛塗り等の方法により芯金の表面に配して、厚さ0.5~5μmの膜状とし、室温下で乾燥した後に、例えば100~150°Cで数分~30分間乾燥硬化させると、インサート成形時の高温高圧の溶融樹脂によって流失されない程度の半硬化状態で、上層が芯金に焼き付けられる。そして、インサート成形時の溶融樹脂からの熱、さらには、それに引き続く二次加熱例えば、150°Cで2時間の熱処理によって、上層が完全に硬化する。次に、樹脂材料について説明する。樹脂材料としては、前述したように、ガラス転移温度が80°C以上であるポリアミド樹脂が使用されるが、ガラス転移温度が80°C以上で数平均分子量が15000以上30000以下である半芳香族ポリアミド樹脂と、有機繊維及び無機繊維の少なくとも一方からなる繊維状補強材と、を含有する繊維強化樹脂組成物が好ましい。そして、成形品の耐久信頼性、耐衝撃性を考慮すると、半芳香族ポリアミド樹脂の数平均分子量は、15000以上30000以下がより好ましく、20000以上28000以下がさらに好ましい。なお、半芳香族ポリアミド樹脂とは、芳香族モノマーと脂肪族モノマーとを重合させてなるポリアミド樹脂である。例えば、芳香族ジカルボン酸と脂肪族ジアミンとの重合体や、芳香族ジアミンと脂肪族ジカルボン酸との重合体があげられる。半芳香族ポリアミド樹脂は、分子構造中にベンゼン環を有しているため、脂肪族ポリアミド樹脂と比べて耐熱性等の諸物性が優れている。半芳香族ポリアミド樹脂のガラス転移温度が、ギヤボックス33が常用される温度以上の80°C以上であると、使用時に高温例えば80°Cでの剛性低下がほとんど無く、また、高温でのクリープ変形が実用上無視できるレベルに抑えられる。例えば、ナイロン6やナイロン66は、ガラス転移温度が約60°Cであるため、高温例えば80°Cでの剛性低下が生じる。半芳香族ポリアミド樹脂の種類は特に限定されるものではないが、具体例としては、アジピン酸ユニットにテレフタル酸を一部共重合させた半芳香族ナイロンであるナイロン6T/6I三井化学株式会社製のArlen、ナイロン6T/6I/6-6ソルベイアドバンストポリマーズ社製のAmodel、ナイロン6TDuPont社製のZytelHTN、ナイロン9Tクラレ株式会社製のGenestarがあげられる。これらの半芳香族ポリアミド樹脂は、例えばナイロン6やナイロン66と比較して、吸水性が低い。よって、ギヤボックス33は、優れた寸法安定性吸水による寸法変化が小さい及び環境信頼性吸水による強度低下が小さいを有している。また、繊維状補強材の種類は特に限定されるものではないが、アラミド繊維等の有機繊維や、ガラス繊維,炭素繊維,金属繊維金属の種類はステンレス,鉄,アルミニウム等があげられる等の無機繊維が好適である。あるいは、有機繊維と無機繊維を併用してもよい。繊維強化樹脂組成物における繊維状補強材の含有量は、10~50質量が好ましい。10質量未満であると、樹脂材料の機械的強度及び寸法安定性が不十分となるおそれがあり、50質量超過であると、樹脂材料の靭性や耐冷熱衝撃性が不十分となるおそれがある。このような不都合がより生じにくくするためには、繊維強化樹脂組成物における繊維状補強材の含有量は、20~50質量とすることがより好ましく、25~45質量とすることがさらに好ましい。このような繊維強化樹脂組成物には、その物性を向上させるために、目的に応じて種々の添加剤を添加してもよい。例えば、ポリアミド樹脂の結晶化度を高めるために、結晶核剤を添加してもよい。結晶核剤の種類は特に限定されるものではないが、タルク、シリカ等の無機微粒子や、酸化マグネシウム、酸化アルミニウム等の金属酸化物があげられる。結晶核剤の添加量は、繊維強化樹脂組成物の0.01質量以上5質量以下が好ましく、0.03質量以上3質量以下がより好ましい。また、ポリアミド樹脂の酸化劣化を抑制する目的で、繊維強化樹脂組成物に酸化防止剤を配合してもよい。酸化防止剤の種類は特に限定されるものではないが、アミン系酸化防止剤、フェノール系酸化防止剤、ハイドロキノン系酸化防止剤があげられる。アミン系酸化防止剤としては、2,2,4-トリメチル-1,2-ジヒドロキノリンポリマーに代表されるアミンケトン系酸化防止剤や、p,p’-ジクミルジフェニルアミンに代表されるジアリルアミン系酸化防止剤や、N,N’-ジフェニル-p-フェニレンジアミンに代表されるp-フェニレンジアミン系酸化防止剤があげられる。フェノール系酸化防止剤としては、2,6-ジ-t-ブチル-4-メチルフェノールに代表されるモノフェノール系酸化防止剤や、2,2’-メチレンビス4-メチル-6-t-ブチルフェノールに代表されるポリフェノール系酸化防止剤があげられる。ハイドロキノン系酸化防止剤としては、2,5-ジ-t-ブチルヒドロキノンがあげられる。さらに、繊維強化樹脂組成物には、上記のアミン系,フェノール系,及びハイドロキノン系の酸化防止剤と共に、過酸化物分解型酸化防止剤二次酸化防止剤を併用してもよい。二次酸化防止剤としては、2-メルカプトベンズイミダゾールのような硫黄系二次酸化防止剤やトリスノニル化フェニルフォスファイトのようなリン系二次酸化防止剤があげられる。なお、上記のような酸化防止剤の配合量は、ポリアミド樹脂に対して0.1質量以上3.0質量以下程度が好ましいが、酸化防止剤の種類によっては、ブルームしない範囲あるいはポリアミド樹脂の物性に悪影響を及ぼさない範囲であれば、それ以上の量を配合してもよい。さらに、繊維強化樹脂組成物には、光安定剤、帯電防止剤、可塑剤、無機又は有機難燃剤、その他補強材等を、必要に応じて適宜添加してもよい。実施例以下に実施例をあげて、本発明をさらに具体的に説明する。電動パワーステアリング装置のギヤボックスの製造方法について、以下に説明する。まず、ハウジング部材及びカバー部材のアルミニウム合金製芯金図4,5に示す形状の芯金にエアーブラスト等の処理を施して、芯金の表面を粗面化した。次に、粗面化した芯金の表面にフェノール樹脂系接着剤プライマーでもよいを塗布した後に、室温下で風乾させ、さらに続けて150~250°Cの高温で処理して焼付けし完全に硬化させることにより、接着剤層の下層を形成した。さらに、下層の上に上層用のフェノール樹脂系接着剤を塗布した後に、室温下で風乾させ、さらに続けて熱処理して上層用の接着剤を半硬化状態で焼き付けることにより、接着剤層の上層を形成した。このようにして得られた芯金と、ステアリング軸を挿通するための金属製スリーブ及びウォーム軸を支持する転がり軸受を圧入固定するための金属製スリーブとを、インサートとして金型内にセットし、樹脂材料のインサート成形を行った。樹脂材料としては、35質量のガラス繊維と65質量の半芳香族ナイロンとからなる樹脂組成物である三井化学株式会社製のアーレンA335表1においては樹脂材料Aと記す、45質量のガラス繊維と55質量の半芳香族ナイロンとからなる樹脂組成物であるソルベイアドバンストポリマーズ社製のアモデルAS-1145HS表1においては樹脂材料Bと記す、45質量のガラス繊維と55質量のナイロン66とからなる樹脂組成物であるデュポン社製のザイテルHTN51G45HSL表1においては樹脂材料Cと記す、35質量のガラス繊維と65質量の半芳香族ナイロンとからなる樹脂組成物であるクラレ株式会社製のジェネスタG1300A表1においては樹脂材料Dと記す、30質量のガラス繊維と70質量のナイロン66とからなる樹脂組成物である東洋紡株式会社製のグラマイドT663G30表1においては樹脂材料Eと記す、又は、30質量のガラス繊維と70質量のナイロン6とからなる樹脂組成物である宇部興産株式会社製のUBENYLON1015GU6表1においては樹脂材料Fと記すを使用した。インサート成形により得られたハウジング部材及びカバー部材を、ボルト及びナットにより締結し一体化して、ギヤボックスを完成させた。表1に示すように、樹脂材料の種類が異なる6種のギヤボックス実施例1~4及び比較例1,2を製造した。そして、これらのギヤボックスについて、落錘衝撃試験及び吸湿試験を行った。まず、落錘衝撃試験吸水処理前について説明する。-40°C,25°C,80°Cの各温度環境下において、ギヤボックスに対して約50gの錘を75cmの高さから自由落下させ、ギヤボックスの表面に生じる損傷の程度を確認した。ギヤボックスの表面に付いた圧痕の深さが150μm以下であった場合は合格と評価して、表1においては○印で示した。また、ギヤボックスの表面に付いた圧痕の深さが150μm超過であった場合、又は、ひび割れ、クラックが発生した場合は、不合格と評価して、表1においては×印で示した。表1から分かるように、実施例1~4のギヤボックスは、ガラス転移温度が80°C以上である高温剛性に優れたポリアミド樹脂を含有する樹脂材料で構成されているため、ガラス転移温度が低いポリアミド樹脂を含有する樹脂材料で構成されている比較例1,2と比べて、-40°C及び25°Cは勿論のこと、80°Cの高温環境下においても損傷が小さかった。次に、吸水処理を施した後の落錘衝撃試験について説明する。ギヤボックスを温度80°C、湿度90RHの環境下に300時間保持して吸水させた後、25°Cの温度環境下において前述と同様の落錘衝撃試験を行い、ギヤボックスの表面に生じる損傷の程度を確認した。なお、合否の判定基準は、前述の落錘衝撃試験と同様である。表1から分かるように、実施例1~4のギヤボックスは、低吸水性の半芳香族ポリアミド樹脂を含有する樹脂材料で構成されているため、吸水率の大きいポリアミド樹脂を含有する樹脂材料で構成されている比較例1,2と比べて、損傷が小さかった。次に、吸湿試験について説明する。ギヤボックスを温度80°C,湿度90RHの環境下に500時間保持して吸湿させた後に、ギヤボックスの外径寸法を測定した。そして、吸湿前後での外径寸法の変化量が30μm未満のものは、寸法安定性が良好と判断して合格とし、表1においては○印で示し、30μm以上のものは不合格として、表1においては×印で示した。表1から分かるように、実施例1~4のギヤボックスは、低吸水性の半芳香族ポリアミド樹脂を含有する樹脂材料で構成されているため、寸法安定性が良好であった。一方、比較例1,2のギヤボックスは、吸水率の大きいポリアミド樹脂を含有する樹脂材料で構成されているため、不合格であった。"